(57)【要約】【課題】発煙が少なく、延伸ローラー上に蓄積するタールが軟らかいためタールを除去しやすく、長時間紡糸した場合における断糸及び毛羽が少ない合成繊維用処理剤及び合成繊維の製造方法を提供すること目的とする。【解決手段】下記一般式（１）で表される化合物（Ａ）を含有する合成繊維用処理剤であって、酸価が０．２〜１０ｍｇＫＯＨ／ｇであり、灰分が０．０１〜０．５重量％である合成繊維用処理剤；該合成繊維用処理剤を、合成繊維の重量に基づいて、０．１〜３．０重量％付着させる工程を含む合成繊維の製造方法。Ｒ1Ｏ−ＣＯ−（ＣＨ2）m−Ｓ−（ＣＨ2）n−ＣＯ−ＯＲ2    （１）［一般式（１）中、Ｒ1及びＲ2は、それぞれ独立に炭素数１〜３２のモノアルコール（Ｂ１）からヒドロキシル基を除いた残基又は（Ｂ１）のアルキレンオキサイド付加物（Ｂ２）からヒドロキシル基を除いた残基であり、ｍ及びｎはそれぞれ独立に１〜１０の整数を表す。］【選択図】なし【特許請求の範囲】
【請求項１】
下記一般式（１）で表される化合物（Ａ）を含有する合成繊維用処理剤であって、酸価が０．２〜１０ｍｇＫＯＨ／ｇであり、灰分が０．０１〜０．５重量％である合成繊維用処理剤。
Ｒ1Ｏ−ＣＯ−（ＣＨ2）m−Ｓ−（ＣＨ2）n−ＣＯ−ＯＲ2    （１）
［一般式（１）中、Ｒ1及びＲ2は、それぞれ独立に炭素数１〜３２のモノアルコール（Ｂ１）からヒドロキシル基を除いた残基又は（Ｂ１）のアルキレンオキサイド付加物（Ｂ２）からヒドロキシル基を除いた残基であり、ｍ及びｎはそれぞれ独立に１〜１０の整数を表す。］
【請求項２】
さらにポリアルキレングリコールの脂肪酸エステル（Ｃ１）、多価アルコールアルキレンオキサイド付加物の脂肪酸エステル（Ｃ２）、１価アルコールアルキレンオキサイド付加物（Ｃ３）及びヒドロキシル基を有する動植物油のアルキレンオキサイド付加物（Ｃ４）からなる群より選ばれる少なくとも１種の乳化剤成分（Ｃ）を含有する請求項１に記載の合成繊維用処理剤。
【請求項３】
さらにシリコーンオイル（Ｅ）を含有し、合成繊維用処理剤中のシリコーンオイル（Ｅ）の含有量が０．０１〜１０重量％である請求項１又は２に記載の合成繊維用処理剤。
【請求項４】
請求項１〜３のいずれか１項に記載の合成繊維用処理剤を、合成繊維の重量に基づいて、０．１〜３重量％付着させる工程を含む合成繊維の製造方法。
【発明の詳細な説明】
【技術分野】
【０００１】
本発明は、合成繊維用処理剤及び合成繊維の製造方法に関する。
【背景技術】
【０００２】
従来、有機重合体を溶融紡糸して合成繊維を製造するにあたって、紡糸操作や、それに続く延伸、巻取り、編織等の種々の処理工程を円滑に行うために、繊維にいわゆる油剤と称される処理剤を施すことが広く行われている。
【０００３】
産業資材用繊維の紡糸、延伸工程を円滑に進めるために種々の処理剤が目的に応じて使用されている。近年、生産性及び品質向上のため、ますます紡糸及び延伸速度が高速化、かつ延伸ローラー等の加熱体の高温化が進んでいる。このような過酷な条件下で紡糸されるため、紡糸、延伸工程においては毛羽等が発生し易くなる。特に、高温における熱セットは、油剤の熱分解、変性及び発煙等を生じて、加熱ローラ等の機器が変性物、分解物及びタール等により汚染されて、それが断糸や毛羽発生の原因になっている。
【０００４】
そこで、多価アルコールチオエステル系化合物を含有する合成繊維用処理剤を用いることにより、発煙及び断糸を低減させる技術が知られている（特許文献１）。
【先行技術文献】
【特許文献】
【０００５】
【特許文献１】特開平５−２６３３６１号公報
【発明の概要】
【発明が解決しようとする課題】
【０００６】
しかしながら、上記のような過酷な条件下においては発煙を充分に低減させることができず、特に長時間紡糸した場合における断糸及び毛羽等の発生を充分に低減させることができない問題がある。
本発明は、発煙が少なく、延伸ローラー上に蓄積するタールが軟らかいためタールを除去しやすく、長時間紡糸した場合における断糸及び毛羽が少ない合成繊維用処理剤及び合成繊維の製造方法を提供すること目的とする。
【課題を解決するための手段】
【０００７】
本発明者らは、上記の課題を解決すべく鋭意検討した結果、本発明に至った。
すなわち本発明は、下記一般式（１）で表される化合物（Ａ）を含有する合成繊維用処理剤であって、酸価が０．２〜１０ｍｇＫＯＨ／ｇであり、灰分が０．０１〜０．５重量％である合成繊維用処理剤；該合成繊維用処理剤を、合成繊維の重量に基づいて、０．１〜３重量％付着させる工程を含む合成繊維の製造方法である。
Ｒ1Ｏ−ＣＯ−（ＣＨ2）m−Ｓ−（ＣＨ2）n−ＣＯ−ＯＲ2    （１）
［一般式（１）中、Ｒ1及びＲ2は、それぞれ独立に炭素数１〜３２のモノアルコール（Ｂ１）からヒドロキシル基を除いた残基又は（Ｂ１）のアルキレンオキサイド付加物（Ｂ２）からヒドロキシル基を除いた残基であり、ｍ及びｎはそれぞれ独立に１〜１０の整数を表す。］
【発明の効果】
【０００８】
本発明の合成繊維処理剤を用いれば、発煙が少なく、延伸ローラー上に蓄積するタールが軟らかいためタールを除去しやすく、長時間紡糸した場合における断糸及び毛羽が少ない。また、本発明の合成繊維の製造方法は、発煙が少なく、延伸ローラー上に蓄積するタールが軟らかいためタールを除去しやすく、長時間紡糸した場合における断糸及び毛羽が少ない。
【発明を実施するための形態】
【０００９】
本発明の合成繊維用処理剤は、下記一般式（１）で表される化合物（Ａ）を含有する合成繊維用処理剤であって、酸価が０．２〜１０ｍｇＫＯＨ／ｇであり、灰分が０．０１〜０．５重量％である合成繊維用処理剤である。
Ｒ1Ｏ−ＣＯ−（ＣＨ2）m−Ｓ−（ＣＨ2）n−ＣＯ−ＯＲ2    （１）
上記一般式（１）中、Ｒ1及びＲ2は、それぞれ独立に炭素数１〜３２のモノアルコール（Ｂ１）からヒドロキシル基を除いた残基又は（Ｂ１）のアルキレンオキサイド付加物（Ｂ２）からヒドロキシル基を除いた残基であり、ｍ及びｎはそれぞれ独立に１〜１０の整数を表す。
【００１０】
一般式（１）において、Ｒ1及びＲ2は、それぞれ独立に炭素数１〜３２のモノアルコール（Ｂ１）からヒドロキシル基を除いた残基又は（Ｂ１）のアルキレンオキサイド付加物（Ｂ２）からヒドロキシル基を除いた残基である。
モノアルコール（Ｂ１）としては、例えば、メタノール、エタノール、炭素数３〜７の直鎖又は分岐のモノアルコール｛プロパノール及びブタノール等｝、炭素数８〜３２の飽和又は不飽和の直鎖又は分岐のモノアルコール｛オクチルアルコール、２−エチルヘキシルアルコール、デシルアルコール、ラウリルアルコール、トリデシルアルコール、セチルアルコール、ステアリルアルコール、イソステアリルアルコール、オレイルアルコール及びベヘニルアルコール等の天然アルコール並びにチーグラー法アルコール、オキソ法アルコール及びセカンダリーアルコール等の合成アルコール等｝等が挙げられる。
これらのうち、断糸及び毛羽を防止する観点から、炭素数１１〜３２の飽和又は不飽和の直鎖又は分岐のモノアルコールが好ましく、さらに好ましくは炭素数２０〜３２の直鎖又は分岐のモノアルコールである。
【００１１】
アルキレンオキサイド付加物（Ｂ２）としては、上記（Ｂ１）のヒドロキシル基にアルキレンオキサイド（以下において、ＡＯと略記する）が付加したものが含まれる。
（Ｂ２）における（Ｂ１）として、断糸及び毛羽を防止する観点から、炭素数１〜２０のモノアルコールが好ましく、さらに好ましくは炭素数１１〜２０の飽和又は不飽和の直鎖又は分岐のモノアルコールである。
【００１２】
ＡＯとしては、炭素数２〜４のものが含まれ、具体的には、エチレンオキサイド、１，２−又は１，３−プロピレンオキサイド、１，２−、１，３−又は１，４−ブチレンオキサイド等が挙げられる。
これらのうち、平滑性の観点から、エチレンオキサイド（以下においてＥＯと略記することがある）及び１，２−プロピレンオキサイド（以下においてＰＯと略記することがある）が好ましく、さらに好ましくはエチレンオキサイドである。
ＡＯの平均付加モル数は、耐熱性の観点から、１〜２０が好ましく、さらに好ましくは１〜１０である。
【００１３】
化合物（Ａ）の含有量は、合成繊維用処理剤の重量を基準として、断糸及び毛羽を防止する観点から、５〜７０重量％が好ましく、さらに好ましくは１０〜６０重量％である。
【００１４】
化合物（Ａ）は、公知の化合物であり、種々の方法で製造できる。例えば、炭素数２〜２２の含硫黄脂肪族ジカルボン酸｛チオジ酢酸、３，３’−チオジプロピオン酸、４，４’−チオジ酪酸、５，５’−チオジ吉草酸、６，６’−チオジヘキサン酸、８，８’−チオジオクタン酸及び１０，１０’−チオジデカン酸等｝又はその低級アルキルエステルと（Ｂ１）又は（Ｂ２）とを反応させることによって得られる。（Ａ）を製造した際、含硫黄脂肪族ジカルボン酸のカルボキシル基の一部が未反応で残存することにより酸価が生じたり、反応触媒等が残存することにより灰分が生じる。
反応条件としては、温度を１６５℃〜１７０℃、減圧度を２．７〜４ｋＰａとすることで、（Ａ）の酸価をより低く調整することが可能である。また、含硫黄脂肪族ジカルボン酸におけるカルボキシル基と（Ｂ１）又は（Ｂ２）におけるヒドロキシル基との比率（ＣＯＯＨ／ＯＨ）を１より小さくすることにより酸価をより低く調整することが可能である。
また、反応後にケイ酸マグネシウム及びケイ酸アルミニウム等の吸着剤を用いて８５〜１０５℃で処理し、ケイ酸アルミニウムや珪藻土を通して濾過することで、（Ａ）の灰分をより低く調整することが可能である。
【００１５】
一般式（１）において、ｍ及びｎはそれぞれ独立に１〜１０の整数であり、断糸及び毛羽を防止する観点から、１〜５が好ましく、さらに好ましくは２である。
【００１６】
本発明の合成繊維用処理剤は、酸価が０．２〜１０ｍｇＫＯＨ／ｇであり、油膜強度、発煙低減並びに断糸及び毛羽を防止する観点から、０．２〜８ｍｇＫＯＨ／ｇが好ましく、さらに好ましくは０．２〜５ｍｇＫＯＨ／ｇであり、最も好ましくは１．１〜１．４ｍｇＫＯＨ／ｇである。
酸価が０．２ｍｇＫＯＨ／ｇ未満であると、処理剤の油膜強度が低下し、延伸ローラー上での断糸及び毛羽が多くなる。酸価が１０ｍｇＫＯＨ／ｇより大きいと、紡糸工程での発煙量が多くなる。
酸価は化合物（Ａ）及び乳化剤成分（Ｃ）製造時の反応時間、仕込み比及び温度等を調整することで好ましい範囲に調整が可能である。例えば、化合物（Ａ）を製造（エステル化反応）する際のカルボン酸化合物に対するアルコール化合物の比率を大きくすれば、カルボン酸化合物中のカルボン酸がエステル化される割合が高くなり、酸価は小さくなる。
なお、本発明において酸価は、ＪＩＳ  Ｋ  ００７０に準じて測定される値である。
【００１７】
本発明の合成繊維用処理剤は、灰分が０．０１〜０．５重量％であり、タールの硬さ並びに長時間紡糸した場合における断糸及び毛羽を防止する観点から、０．０１〜０．４重量％が好ましく、さらに好ましくは０．０１〜０．３重量％である。
灰分が０．０１重量％未満であると、延伸ローラー上で発生するタールが固くなり断糸及び毛羽が増加する。また、灰分が０．５重量％より大きいと、延伸ローラー上に堆積するスカムが多くなり、張力変動が大きくなるため長時間紡糸した場合における断糸及び毛羽が増加する。
灰分は合成繊維用処理剤中の無機物の含有量を増加することで大きくすることができる。また、灰分は合成繊維用処理剤中の無機物の含有量を低減することで小さくすることができる。また、合成繊維用処理剤を構成する各成分（化合物（Ａ）、必要により乳化剤成分（Ｃ）等）の触媒残渣を濾過処理及び水洗等で取り除くことで低減することができる。
なお、本発明において灰分は、ＪＩＳ  Ｋ  ００６７に準じて測定される値である。
【００１８】
本発明の合成繊維用処理剤には、ポリアルキレングリコールの脂肪酸エステル（Ｃ１）、多価アルコールＡＯ付加物の脂肪酸エステル（Ｃ２）、１価アルコールＡＯ付加物（Ｃ３）及びヒドロキシル基を有する動植物油のＡＯ付加物（Ｃ４）からなる群より選ばれる少なくとも１種の乳化剤成分（Ｃ）を含有してもよい。
乳化剤成分（Ｃ）は繊維製造工程後に繊維から合成繊維用処理剤を水で洗い落しやすくするために用いられる。
【００１９】
ポリアルキレングリコールの脂肪酸エステル（Ｃ１）としては、ゲルパーミュエーションクロマトグラフィー（ＧＰＣ）で測定した重量平均分子量（以下、Ｍｗと略記する）が２００〜１，０００のポリアルキレングリコール（アルキレングリコールとしては炭素数２〜３のものが含まれ、具体的にはポリエチレングリコール及びポリプロピレングリコール等）と、炭素数８〜１８の脂肪族カルボン酸［脂肪族飽和カルボン酸（カプリル酸、２−エチルヘキサン酸、ペラルゴン酸、カプリン酸、ラウリン酸、トリデカン酸、イソトリデカン酸、ミリスチン酸、パルミチン酸、ステアリン酸及びイソステアリン酸等）並びに動植物油脂肪酸（ヤシ油脂肪酸、パーム油脂肪酸、硬化ヒマシ油脂肪酸及び硬化牛脂脂肪酸等）等］とのエステル化物等が挙げられる。
具体的には、ポリエチレングリコール（Ｍｗ：２００）のヤシ油脂肪酸エステル、ポリエチレングリコール（Ｍｗ：４００）のラウリン酸エステル、ポリエチレングリコール（Ｍｗ：６００）のカプリン酸エステル、ポリエチレングリコール（Ｍｗ：１０００）の２−エチルヘキサン酸エステル及びポリプロピレングリコール（Ｍｗ：４００）のヤシ油脂肪酸エステル等が挙げられる。
【００２０】
ポリアルキレングリコールの脂肪酸エステル（Ｃ１）のＭｗは、ＧＰＣを用いて以下の条件で測定することができる。
＜Ｍｗの測定条件＞
機種：ＨＬＣ−８１２０［東ソー（株）製］
カラム：ＴＳＫ  ｇｅｌ  ＳｕｐｅｒＨ４０００
ＴＳＫ  ｇｅｌ  ＳｕｐｅｒＨ３０００
ＴＳＫ  ｇｅｌ  ＳｕｐｅｒＨ２０００
［いずれも東ソー（株）製］
カラム温度：４０℃
検出器：ＲＩ
溶媒：テトラヒドロフラン
流速：０．６ｍｌ／分
試料濃度：０．２５重量％
注入量：１０μｌ
標準：ポリオキシエチレングリコール
［東ソー（株）製；ＴＳＫ  ＳＴＡＮＤＡＲＤＰＯＬＹＥＴＨＹＬＥＮＥ  ＯＸＩＤＥ］データ処理装置：ＳＣ−８０２０［東ソー（株）製］
【００２１】
多価アルコールＡＯ付加物の脂肪酸エステル（Ｃ２）としては、炭素数３〜６の脂肪族多価（２〜６価）アルコール［炭素数４〜６の脂肪族２価アルコール（１，４−ブタンジオール、１，６−ヘキサンジオール及びネオペンチルグリコール等）、炭素数３〜６の脂肪族３〜６価アルコール（グリセリン、トリメチロールプロパン、ペンタエリスリトール、ソルビトール及びソルビタン等）］の炭素数２〜１２のＡＯ（好ましくは前記（Ｂ２）と同様のものが挙げられる）付加物と、炭素数８〜２４の脂肪族モノカルボン酸［脂肪族飽和モノカルボン酸（カプリル酸、２−エチルヘキサン酸、ペラルゴン酸、カプリン酸、ラウリン酸、トリデカン酸、イソトリデカン酸、ミリスチン酸、パルミチン酸、ステアリン酸及びイソステアリン酸等）、動植物油脂肪酸（ヤシ油脂肪酸、パーム油脂肪酸、硬化ヒマシ油脂肪酸及び硬化牛脂脂肪酸等）］とのエステル化物等が挙げられる。
ＡＯの平均付加モル数は、合成繊維用処理剤の乳化性の観点から、１〜８０が好ましく、さらに好ましくは５〜５０である。
具体的には、１，４−ブタンジオールＥＯ２０モル付加物のステアリン酸モノ又はジエステル、ネオペンチルグリコールＥＯ２５モル付加物の硬化牛脂脂肪酸モノ又はジエステル、トリメチロールプロパンＥＯ２４モル付加物のラウリン酸モノ、ジ又はトリエステル、トリメチロールプロパンＥＯ２４モル付加物のステアリン酸モノ、ジ又はトリエステル、ペンタエリスリトールＥＯ２０モル付加物のヤシ油脂肪酸モノ、ジ、トリ又はテトラエステル及びソルビタンＥＯ２０モル付加物のパーム油脂肪酸モノ、ジ、トリ又はテトラエステル等が挙げられる。
（Ｃ２）としては、合成繊維用処理剤の乳化性の観点から、トリメチロールプロパンＥＯ付加物の脂肪酸エステル及びソルビタンＥＯ付加物の脂肪酸エステルが好ましい。
【００２２】
多価アルコールＡＯ付加物の脂肪酸エステル（Ｃ２）は公知の化合物であり、種々の方法で製造できる。例えば、上記多価アルコールＡＯ付加物と上記脂肪酸とを触媒の存在下でエステル化反応させることにより製造することができる。（Ｃ２）を製造した際、脂肪酸のカルボキシル基の一部が未反応で残存することにより酸価が生じたり、反応触媒等が残存することにより灰分が生じる。（Ｃ２）を用いる場合は、合成繊維用処理剤の酸価及び灰分を上記範囲とするために、下記の方法により酸価及び灰分を調整することが好ましい。
酸価の調整方法として、反応条件としては、温度を１６５℃〜１７０℃、減圧度を２．７〜４ｋＰａとすることで、（Ｃ２）の酸価をより低く調整することが可能である。また、脂肪酸におけるカルボキシル基と多価アルコールＡＯ付加物におけるヒドロキシル基との比率（ＣＯＯＨ／ＯＨ）を１より小さくすることにより酸価をより低く調整することが可能である。
また、灰分の調整方法として、エステル化反応後にケイ酸マグネシウム及びケイ酸アルミニウム等の吸着剤を用いて８５〜１０５℃で処理し、ケイ酸アルミニウムや珪藻土を通して濾過することで、（Ｃ２）の灰分をより低く調整することが可能である。
【００２３】
１価アルコールＡＯ付加物（Ｃ３）としては、例えば、炭素数４〜２６の直鎖又は分岐アルキルの１価アルコール（ブタノール、ヘキサノール、オクタノール、２−エチルヘキサノール、デカノール、イソデカノール、分岐デカノール、ウンデカノール、イソウンデカノール、分岐ウンデカノール、ドデカノール、イソドデカノール、分岐ドデカノール、トリデカノール、イソトリデカノール、分岐トリデカノール、テトラデカノール、分岐テトラデカノール、ペンタデカノール、ヘキサデカノール、オクタデカノール、イソオクタデカノール、分岐オクタデカノール、２−オクチルデカノール、２−デシルドデカノール、２−デシルテトラデカノール、２−デシルペンタデカノール、２−ウンデシルテトラデカノール及び２−ウンデシルペンタデカノール等）の炭素数２〜１２のＡＯ（好ましくは前記（Ｂ２）と同様のものが挙げられる）付加物が挙げられる。
ＡＯの平均付加モル数は、合成繊維用処理剤の乳化性の観点から、１〜８０が好ましく、さらに好ましくは５〜５０である。
具体的には、ｎ−ブタノールのＥＯ１１モル付加物、ｎ−ヘキサノールのＥＯ９モル付加物、ｎ−オクタノールのＥＯ１１モル付加物、２−エチルヘキサノールのＥＯ１２モル付加物、イソデシルアルコールのＥＯ８モル付加物、ｎ−ブタノールのＥＯ４２モル付加物、２−エチルヘキサノールのＥＯ４０モル付加物、イソデシルアルコールのＥＯ３８モル付加物、ドデカノールのＥＯ１２モル付加物、分岐ドデカノールのＥＯ５モル付加物、
トリデカノールのＥＯ１３モル付加物、分岐トリデカノールのＥＯ５モル付加物、テトラデカノールのＥＯ１２モル付加物、分岐テトラデカノールのＥＯ５モル付加物、オクタデカノールのＥＯ１３モル付加物、分岐オクタデカノールのＥＯ１２モル付加物、２−オクチルデカノールのＥＯ１５モル付加物、２−デシルテトラデカノールのＥＯ１３モル付加物、２−デシルペンタデカノールのＥＯ１３モル付加物、２−ウンデシルテトラデカノールのＥＯ１３モル付加物、２−ウンデシルペンタデカノールのＥＯ１３モル付加物、ｎ−ブタノールのＥＯ１１モル・ＰＯ８モルランダム付加物、ｎ−ヘキサノールのＥＯ９モル・ＰＯ７モルランダム付加物、ｎ−オクタノールのＥＯ１１モル・ＰＯ９モルランダム付加物、２−エチルヘキサノールのＥＯ１２モル・ＢＯ９モルランダム付加物、イソデシルアルコールのＥＯ８モル・ＴＨＦ６モルランダム付加物、ｎ−ブタノールのＥＯ４２モル・ＰＯ３２モルランダム付加物、２−エチルヘキサノールのＥＯ４０モル・ＰＯ３０モルランダム付加物、イソデシルアルコールのＥＯ３８モル・ＰＯ２８モルランダム付加物、ドデカノールのＥＯ１２モル・ＰＯ８モルランダム付加物、トリデカノールのＥＯ１３モル・ＰＯ７モルランダム付加物、分岐トリデカノールのＥＯ１２モル・ＰＯ９モルランダム付加物、オクタデカノールのＥＯ１３モル・ＰＯ９モルランダム付加物、分岐オクタデカノールのＥＯ１２モル・ＰＯ７モルランダム付加物、２−オクチルデカノールのＥＯ１５モル・ＰＯ１０モルランダム付加物、２−デシルテトラデカノールのＥＯ１３モル・ＰＯ９モルランダム付加物、２−デシルペンタデカノールのＥＯ１３モル・ＰＯ９モルランダム付加物、２−ウンデシルテトラデカノールのＥＯ１３モル・ＰＯ９モルランダム付加物、２−ウンデシルペンタデカノールのＥＯ１３モル・ＰＯ９モルランダム付加物、ｎ−ブタノールのＰＯ１７モル・ＥＯ１５モルブロック付加物、ｎ−ヘキサノールのＰＯ１６モル・ＥＯ１４モルブロック付加物、ｎ−オクタノールのＰＯ１５モル・ＥＯ１３モルブロック付加物、２−エチルヘキサノールのＰＯ１５モル・ＥＯ１３モルブロック付加物、２−エチルヘキサノールのＰＯ２０モル・ＥＯ９モルブロック付加物、デシルアルコールのＰＯ１５モル・ＥＯ１２モルブロック付加物、イソデシルアルコールのＰＯ１８モル・ＥＯ７モルブロック付加物、ドデカノールのＥＯ１２モル・ＰＯ８モルブロック付加物、トリデカノールのＥＯ１３モル・ＰＯ７モルブロック付加物、分岐トリデカノールのＥＯ１２モル・ＰＯ９モルブロック付加物、オクタデカノールのＥＯ１３モル・ＰＯ９モルブロック付加物、分岐オクタデカノールのＥＯ１２モル・ＰＯ７モルブロック付加物、２−オクチルデカノールのＥＯ１５モル・ＰＯ１０モルブロック付加物、２−デシルテトラデカノールのＥＯ１３モル・ＰＯ９モルブロック付加物、２−デシルペンタデカノールのＥＯ１３モル・ＰＯ９モルブロック付加物、２−ウンデシルテトラデカノールのＥＯ１３モル・ＰＯ９モルブロック付加物及び２−ウンデシルペンタデカノールのＥＯ１３モル・ＰＯ９モルブロック付加物等が挙げられる。
（Ｃ３）としては、合成繊維用処理剤の乳化性の観点から、炭素数６〜２０の１価アルコールＡＯ付加物が好ましく、さらに好ましくは付加するＡＯの内、少なくとも１モル以上がＥＯである炭素数６〜２０の１価アルコールＡＯ付加物である。
【００２４】
ヒドロキシル基を有する動植物油のＡＯ付加物（Ｃ４）としては、水酸基を有する動植物油（硬化ヒマシ油等）の炭素数２〜１２のＡＯの付加物等が挙げられる。
具体的には、硬化ヒマシ油のＥＯ１０モル付加物及び硬化ヒマシ油のＥＯ２５モル付加物等が挙げられる。
（Ｃ４）としては、合成繊維用処理剤の乳化性の観点から、硬化ヒマシ油のＥＯ付加物が好ましく、さらに好ましくは硬化ヒマシ油のＥＯ１０〜５０モル付加物である。
【００２５】
乳化剤成分（Ｃ）としては、１種を用いてもよく、２種以上を併用してもよい。
乳化剤成分（Ｃ）のうち、合成繊維用処理剤の乳化性の観点から、多価アルコールＡＯ付加物の脂肪酸エステル（Ｃ２）、１価アルコールＡＯ付加物（Ｃ３）及び水酸基を有する動植物油のＡＯ付加物（Ｃ４）からなる群より選ばれる少なくとも１種が好ましく、さらに好ましくは１価アルコールＡＯ付加物（Ｃ３）及び水酸基を有する動植物油のＡＯ付加物（Ｃ４）からなる群より選ばれる少なくとも１種である。
【００２６】
乳化剤成分（Ｃ）の含有量は、合成繊維用処理剤の重量を基準として、合成繊維用処理剤の乳化性を向上させる観点から、５〜５０重量％が好ましく、さらに好ましくは１８〜４８重量％である。
【００２７】
乳化剤成分（Ｃ）は公知の化合物であり、種々の方法で製造できる。例えば、１価アルコールにアルキレンオキサイドを付加させることによって（Ｃ３）を得ることができる。
また、乳化剤成分（Ｃ）を用いる場合は、合成繊維用処理剤の灰分を上記範囲とするために、公知の製造方法で製造し、反応後にケイ酸マグネシウムを用いて８５〜１０５℃で処理し、ケイ酸アルミニウムを通して濾過することで、（Ｃ）の灰分を低く調整することが好ましい。
【００２８】
本発明の合成繊維用処理剤には、さらに（Ａ）及び（Ｃ）以外の脂肪族カルボン酸と脂肪族アルコールとのエステル化物（Ｄ）を含有してもよい。（Ｄ）を含有すると、繊維に平滑性を付与し、紡糸時に繊維にかかる摩擦をより低減することができ、断糸及び毛羽を低減することができる。
【００２９】
脂肪族カルボン酸と脂肪族アルコールとのエステル化物（Ｄ）を構成する脂肪酸としては、炭素数８〜２４の脂肪族モノカルボン酸及び炭素数４〜２４の脂肪族ジカルボン酸が含まれる。
炭素数８〜２４の脂肪族モノカルボン酸として、具体的には、脂肪族飽和モノカルボン酸（カプリル酸、２−エチルヘキサン酸、ペラルゴン酸、カプリン酸、ラウリン酸、トリデカン酸、イソトリデカン酸、ミリスチン酸、パルミチン酸、ステアリン酸及びイソステアリン酸等）、脂肪族不飽和モノカルボン酸（オレイン酸、エライジン酸、リノール酸及びリノレン酸等）、動植物油脂肪酸（ヤシ油脂肪酸、パーム油脂肪酸、ヒマシ油脂肪酸、硬化ヒマシ油脂肪酸、牛脂脂肪酸、硬化牛脂脂肪酸及び豚脂脂肪酸等）］が挙げられる。
炭素数４〜２４の脂肪族ジカルボン酸としては、脂肪族飽和ジカルボン酸（コハク酸及びアジピン酸等）等が挙げられる。
【００３０】
脂肪族カルボン酸と脂肪族アルコールとのエステル化物（Ｄ）を構成する脂肪族アルコールとしては、以下のものが挙げられる。例えば、（ｘ１）炭素数８〜３２の脂肪族１価アルコール［脂肪族飽和１価アルコール（ラウリルアルコール、パルミチルアルコール、イソステアリルアルコール及び２−デシルテトラデカノール等）、脂肪族不飽和１価アルコール（オレイルアルコール等）］；（ｘ２）炭素数４〜２４の脂肪族多価（好ましくは２〜６価）アルコール［脂肪族飽和２価アルコール（１，６−ヘキサンジオール及びネオペンチルグリコール等）及び脂肪族飽和３〜６価アルコール（トリメチロールプロパン、ペンタエリスリトール及びソルビトール等）等］等が挙げられる。
（Ｄ）としては、平滑性の観点から、脂肪族カルボン酸と脂肪族１〜４価アルコールとのエステル化物が好ましく、さらに好ましくは脂肪族カルボン酸と脂肪族１〜３価アルコールとのエステル化物である。
【００３１】
脂肪族カルボン酸と脂肪族アルコールとのエステル化物（Ｄ）は公知の化合物であり、種々の方法で製造できる。例えば、上記脂肪族アルコール｛（ｘ１）及び／又は（ｘ２）｝と上記脂肪酸とをエステル化反応させることにより製造することができる。（Ｄ）を製造した際、脂肪酸のカルボキシル基の一部が未反応で残存することにより酸価が生じたり、反応触媒等が残存することにより灰分が生じる。（Ｄ）を用いる場合は、合成繊維用処理剤の酸価及び灰分を上記範囲とするために、下記の方法により酸価及び灰分を調整することが好ましい。
酸価の調整方法として、反応条件としては、温度を１６５℃〜１７０℃、減圧度を２．７〜４ｋＰａとすることで、（Ｄ）の酸価をより低く調整することが可能である。また、脂肪族カルボン酸におけるカルボキシル基と脂肪族アルコールにおけるヒドロキシル基との比率（ＣＯＯＨ／ＯＨ）を１より小さくすることにより酸価をより低く調整することが可能である。
また、灰分の調整方法として、エステル化反応後にケイ酸マグネシウム及びケイ酸アルミニウム等の吸着剤を用いて８５〜１０５℃で処理し、ケイ酸アルミニウムや珪藻土を通して濾過することで、（Ｄ）の灰分をより低く調整することが可能である。
【００３２】
脂肪族カルボン酸と脂肪族アルコールとのエステル化物（Ｄ）と化合物（Ａ）との合計含有量は、合成繊維用処理剤の重量を基準として、断糸及び毛羽を防止する観点から、４０〜８５重量％が好ましく、さらに好ましくは５０〜８０重量％である。
【００３３】
本発明の合成繊維用処理剤には、さらにシリコーンオイル（Ｅ）を含有してもよい。（Ｅ）を含有すると、より断糸及び毛羽を低減することができる。
（Ｅ）としては、置換基がメチル基やフェニル基のみであるストレートシリコンやその他置換基が導入された変性シリコーン等が含まれ、具体的には、ポリジメチルシロキサン、ポリメチルオクチルシロキサン及びアルキル変性シリコーン等が挙げられる。
【００３４】
シリコーンオイル（Ｅ）の含有量は、合成繊維用処理剤の重量を基準として、断糸及び毛羽を防止する観点から、０．０１〜１０重量％が好ましく、さらに好ましくは０．０５〜２重量％である。
【００３５】
本発明の合成繊維用処理剤には、その性能を損なわない範囲でその他の公知成分（Ｇ）を含有することができる。
（Ｇ）としては、ｐＨ調整剤（水酸化ナトリウム及び水酸化カリウム等の金属アルカリ、アルキルアミン及びアルキルアミンのＡＯ付加物等の有機アミン、オレイン酸等の有機酸等）、制電剤（脂肪酸石鹸等）、表面調整剤（ジメチルポリシロキサン及びアルキル変性シリコーン等）、紫外線吸収剤、酸化防止剤（イルガノックス２４５及びイルガノックス５６５等のヒンダードフェノール系酸化防止剤等）、粘度調整剤及び外観調整剤等が挙げられる。
その他の公知成分（Ｇ）の合計含有量は、合成繊維用処理剤の重量に基づいて、好ましくは１０重量％以下である。
【００３６】
本発明の合成繊維用処理剤の１重量％水希釈液のｐＨは、紡糸設備及び繊維加工設備の腐食防止の観点から、５〜９が好ましく、さらに好ましくは６〜８である。
なお、本発明においてｐＨは、ＪＩＳ  Ｚ  ８８０２に準拠して２５℃で測定した値である。
【００３７】
本発明の合成繊維用処理剤の粘度は、処理剤を繊維に均一に付着させる観点並びに断糸及び毛羽を防止する観点から、２〜６０ｍＰａ・ｓが好ましく、さらに好ましくは５〜４０ｍＰａ・ｓである。
粘度は、ウベローデ粘度計により測定した値である。
【００３８】
本発明の合成繊維用処理剤の製造方法については特に制限がなく、種々の方法を用いることができる。例えば、化合物（Ａ）と、必要により乳化剤成分（Ｃ）、脂肪族カルボン酸と脂肪族アルコールとのエステル化物（Ｄ）、シリコーンオイル（Ｅ）及びその他の公知成分（Ｇ）を常温（例えば２５℃）又は必要により加熱（例えば３０〜９０℃）して均一に混合することにより得ることができる。各成分の配合順序、配合方法は特に限定されない。
【００３９】
本発明の合成繊維用処理剤は、紡糸及び延伸時の発煙を低減し作業環境を向上させ、延伸ローラー上にできるタールが軟らかく、ローラーの汚染を抑制し、断糸及び毛羽の発生を低減することができるので、産業資材に用いられる合成繊維用処理剤として用いることができる。
【００４０】
本発明の合成繊維の製造方法は、合成繊維の重量に基づいて、本発明の合成繊維用処理剤を、０．１〜３重量％となるよう合成繊維に付着させる工程を含む製造方法である。
合成繊維用処理剤の合成繊維への付着方法としては、公知の方法等が使用でき、ローラー又はガイド給油装置等を用いて、紡糸工程、延伸工程又は巻取り前に付与することができる。
本発明の合成繊維用処理剤の合成繊維に対する付着率は、製糸性及び後加工性の観点から、処理前の合成繊維の重量に基づいて、好ましくは０．５〜１重量％である。
【００４１】
本発明の合成繊維の製造方法としては、本発明の合成繊維用処理剤を鉱物油（Ｆ）中に２０〜９０重量％の濃度で含有させた鉱物油溶液とし、該溶液を合成繊維に対し合成繊維用処理剤として０．１〜３重量％となるよう付着させることが好ましい。
【００４２】
鉱物油（Ｆ）としては、２５℃における動粘度が１０〜３，０００ｍｍ2／ｓである鉱物油（例えば、２５℃における動粘度が２００ｃＳｔである精製スピンドル油、２５℃における動粘度が１００ｃＳｔである流動パラフィン等）等が挙げられる。
鉱物油溶液中の合成繊維用処理剤の含有量は、紡糸時の操業性の観点から、鉱物油溶液の重量を基準として、２０〜９０重量％が好ましい。
【００４３】
本発明の合成繊維の製造方法においては、さらに熱延伸する工程を含むことができる。熱延伸する際の温度としては、繊維に熱を充分に伝達する観点並びに糸物性（強度、伸度及び熱収縮率等）を適正化する観点から、２１０〜２６０℃が好ましい。
【００４４】
本発明において、合成繊維としては、産業資材に用いられる合成繊維が好ましく、さらに好ましくはエアバッグ用ナイロン繊維、シートベルト用繊維及びタイヤコード用繊維である。
【００４５】
本発明の合成繊維用処理剤で処理された合成繊維（産業資材）は、シートベルト、タイヤコード及びエアバッグ等の用途に使用することができる。
【実施例】
【００４６】
以下、実施例により本発明を具体的に説明するが、本発明はこれらに限定されない。以下、部は重量部を意味する。
【００４７】
＜製造例１：（Ａ１−１）の製造＞
撹拌機、熱電対を備えた１リットルの四ツ口フラスコに、チオジプロピオン酸８９ｇ（０．５モル）、２−デシル−１−テトラデカノール３６７ｇ（１．０モル）、エステル化触媒であるパラトルエンスルホン酸を０．５ｇ、着色防止剤として５０重量％次亜リン酸水溶液０．４ｇを仕込み、窒素雰囲気下、徐々に１６５℃まで昇温し、１０時間、減圧度２．７ｋＰａで、エステル化反応を行った。９５℃まで冷却し、ケイ酸アルミニウム（協和化学工業（株）製、「キョーワード７００ＳＬ」）１．５ｇを加え、３０分間撹拌した。その後、ろ紙（ろ紙ＮＯ．１、アドバンテック製）上に珪藻土を厚さ５ｍｍで敷き、濾過を行い２−デシル−１−テトラデカノールのチオジプロピオン酸ジエステル（Ａ１−１）を得た。（Ａ１−１）の酸価は１．５ｍｇＫＯＨ／ｇであった。
【００４８】
＜製造例２：（Ａ’１−１）の製造＞
製造例１において、「ケイ酸アルミニウム１．５ｇ」を加えず、さらに濾過を行わない以外は同様にして、２−デシル−１−テトラデカノールのチオジプロピオン酸ジエステル（Ａ’１−１）を得た。（Ａ’１−１）の酸価は２．０ｍｇＫＯＨ／ｇであった。
【００４９】
＜製造例３：（Ａ’’１−１）の製造＞
撹拌機、熱電対を備えた１リットルの四ツ口フラスコに、チオジプロピオン酸６０ｇ（０．３３モル）、２−デシル−１−テトラデカノール３６７ｇ（１．０モル）、エステル化触媒であるパラトルエンスルホン酸を０．５ｇ、着色防止剤として５０重量％次亜リン酸水溶液０．４ｇを仕込み、窒素雰囲気下、徐々に１６５℃まで昇温し、１０時間、減圧度２．７ｋＰａで、エステル化反応を行った。９５℃まで冷却し、ケイ酸アルミニウム（協和化学工業（株）製、「キョーワード７００ＳＬ」）１．５ｇを加え、３０分間撹拌した。その後、ろ紙（ろ紙ＮＯ．１、アドバンテック製）上に珪藻土を厚さ５ｍｍで敷き、濾過を行い２−デシル−１−テトラデカノールのチオジプロピオン酸ジエステル（Ａ’’１−１）を得た。（Ａ’’１−１）の酸価は０．１ｍｇＫＯＨ／ｇであった。
【００５０】
＜製造例４：（Ａ’’’１−１）の製造＞
撹拌機、熱電対を備えた１リットルの四ツ口フラスコに、チオジプロピオン酸１０７ｇ（０．６０モル）、２−デシル−１−テトラデカノール３６７ｇ（１．０モル）、エステル化触媒であるパラトルエンスルホン酸を０．５ｇ、着色防止剤として５０重量％次亜リン酸水溶液０．４ｇを仕込み、窒素雰囲気下、徐々に１６５℃まで昇温し、８時間、常圧で、エステル化反応を行った。９５℃まで冷却し、ケイ酸アルミニウム（協和化学工業（株）製、「キョーワード７００ＳＬ」）１．５ｇを加え、３０分間撹拌した。その後、ろ紙（ろ紙ＮＯ．１、アドバンテック製）上に珪藻土を厚さ５ｍｍで敷き、濾過を行い２−デシル−１−テトラデカノールのチオジプロピオン酸ジエステル（Ａ’’’１−１）を得た。（Ａ’’’１−１）の酸価は１９．５ｍｇＫＯＨ／ｇであった。
【００５１】
＜製造例５：（Ａ２−１）の製造＞
製造例１において、「２−デシルテトラデカノール３６７ｇ（１．０モル）」に代えて「ラウリルアルコールＥＯ３モル付加物３１８ｇ（１．０モル）」を用いる以外は同様にしてラウリルアルコールＥＯ３モル付加物のチオジプロピオン酸ジエステル（Ａ２−１）を得た。（Ａ２−１）の酸価は１．５ｍｇＫＯＨ／ｇであった。
【００５２】
＜製造例６：（Ａ’２−１）の製造＞
製造例５において、「ケイ酸アルミニウム１．５ｇ」を加えず、さらに濾過を行わない以外は同様にして、ラウリルアルコールＥＯ３モル付加物のチオジプロピオン酸ジエステル（Ａ’２−１）を得た。（Ａ’２−１）の酸価は２．０ｍｇＫＯＨ／ｇであった。
【００５３】
＜製造例７：（Ｃ２−１）の製造＞
撹拌機、熱電対を備えた１リットルの四ツ口フラスコに、ステアリン酸１８３ｇ（０．６４モル）、トリメチロールプロパンＥＯ２４モル付加物３４７ｇ（０．２９モル）、エステル化触媒であるパラトルエンスルホン酸を０．５ｇ、着色防止剤として５０重量％次亜リン酸水溶液０．４ｇを仕込み、窒素雰囲気下、徐々に１６５℃まで昇温し、１０時間、減圧度２．７ｋＰａで、エステル化反応を行った。９５℃まで冷却し、ケイ酸マグネシウム（協和化学工業（株）製、「キョーワード６００Ｓ」）１．５ｇを加え、３０分間撹拌した。その後、ろ紙（ろ紙ＮＯ．１、アドバンテック製）上に珪藻土を厚さ５ｍｍで敷き、濾過を行いトリメチロールプロパンＥＯ２４モル付加物のステアリン酸ジエステル（Ｃ２−１）を得た。（Ｃ２−１）の酸価は１．５ｍｇＫＯＨ／ｇであった。
【００５４】
＜製造例８：（Ｃ’２−１）の製造＞
製造例７において、「ケイ酸マグネシウム１．５ｇ」を加えず、さらに濾過を行わない以外は同様にして、トリメチロールプロパンＥＯ２４モル付加物のステアリン酸ジエステル（Ｃ’２−１）を得た。（Ｃ’２−１）の酸価は２．０ｍｇＫＯＨ／ｇであった。
【００５５】
＜製造例９：（Ｃ３−１）の製造＞
乾燥したＡＯＡ反応槽に２−エチルヘキシルアルコール４６ｇ（０．３５モル）、触媒である水酸化カリウム１．６ｇを仕込み、減圧窒素置換を行った後、１００℃まで昇温し、減圧度２．７ｋＰａで９０分間脱水を行った。脱水後１６０℃まで昇温し、プロピレンオキサイド２８４ｇ（４．９モル）を徐々に仕込み圧力０．５ＭＰａ（Ｇ）で反応を行った。圧力平衡となるまで熟成を行った後、エチレンオキサイド１９４ｇ（４．４モル）を徐々に仕込み圧力０．５ＭＰａ（Ｇ）で反応を行った。ケイ酸マグネシウム（協和化学工業（株）製、「キョーワード６００Ｓ」）０．８ｇを加え８０℃で３０分間撹拌した。その後、ろ紙（ろ紙ＮＯ．１、アドバンテック製）上に珪藻土を厚さ５ｍｍで敷き、濾過を行い２−エチルヘキシルアルコールＰＯ１４モルＥＯ１２．５モル付加物（Ｃ３−１）を得た。
【００５６】
＜製造例１０：（Ｃ３−２）の製造＞
乾燥したＡＯＡ反応槽にステアリルアルコール３０６ｇ（１．１モル）、触媒である水酸化カリウム５．３ｇを仕込み、減圧窒素置換を行った後、１００℃まで昇温し、減圧度２．７ｋＰａで９０分間脱水を行った。脱水後１６０℃まで昇温し、混合したプロピレンオキサイド５６５ｇ（９．７）／エチレンオキサイド５６５ｇ（１２．８モル）を徐々に仕込み圧力０．５ＭＰａ（Ｇ）で反応を行った。圧力平衡となるまで熟成を行った後、ケイ酸マグネシウム（協和化学工業（株）製、「キョーワード６００Ｓ」）１．６ｇを加え８０℃で３０分間撹拌した。その後、ろ紙（ろ紙ＮＯ．１、アドバンテック製）上に珪藻土を厚さ５ｍｍで敷き、濾過を行いステアリルアルコールＥＯ１３モルＰＯ１０モル付加物（Ｃ３−２）を得た。
【００５７】
＜製造例１１：（Ｃ４−１）の製造＞
乾燥したＡＯＡ反応槽に硬化ひまし油２８０ｇ（０．３モル）、触媒である水酸化カリウム３．４ｇを仕込み、減圧窒素置換を行った後、１００℃まで昇温し、減圧度２．７ｋＰａで９０分間脱水を行った。脱水後１６０℃まで昇温し、エチレンオキサイド３３５ｇ（７．６モル）を徐々に仕込み圧力０．５ＭＰａ（Ｇ）で反応を行った。圧力平衡となるまで熟成を行った後、ケイ酸マグネシウム（協和化学工業（株）製、「キョーワード６００Ｓ」）１．６ｇを加え８０℃で３０分間撹拌した。その後、ろ紙（ろ紙ＮＯ．１、アドバンテック製）上に珪藻土を厚さ５ｍｍで敷き、濾過を行い硬化ヒマシ油ＥＯ２５モル付加物（Ｃ４−１）を得た。
【００５８】
＜製造例１２：（Ｄ１−１）の製造＞
撹拌機、熱電対を備えた１リットルの四ツ口フラスコに、ステアリン酸１９３ｇ（０．６８モル）、２−オクチルドデカノール２２０ｇ（０．７４モル）、エステル化触媒であるパラトルエンスルホン酸を０．５ｇ、着色防止剤として５０重量％次亜リン酸水溶液０．４ｇを仕込み、窒素雰囲気下、徐々に１６５℃まで昇温し、１０時間、減圧度２．７ｋＰａで、エステル化反応を行った。９５℃まで冷却し、ケイ酸マグネシウム（協和化学工業（株）製、「キョーワード６００Ｓ」）１．０ｇを加え、３０分間撹拌した。その後、ろ紙（ろ紙ＮＯ．１、アドバンテック製）上に珪藻土を厚さ５ｍｍで敷き、濾過を行い２−オクチルドデカノールのステアリン酸エステル（Ｄ１−１）を得た。（Ｄ１−１）の酸価は１．５ｍｇＫＯＨ／ｇであった。
【００５９】
＜製造例１３：（Ｄ’１−１）の製造＞
製造例１２において、「ケイ酸マグネシウム１．０ｇ」を加えず、さらに濾過を行わない以外は同様にして、２−オクチルドデカノールのステアリン酸エステル（Ｄ’１−１）を得た。（Ｄ’１−１）の酸価は２．０ｍｇＫＯＨ／ｇであった。
【００６０】
＜製造例１４：（Ｄ１−２）の製造＞
撹拌機、熱電対を備えた１リットルの四ツ口フラスコに、ラウリン酸４２２ｇ（２．１１モル）、トリメチロールプロパン１００ｇ（０．７５モル）、エステル化触媒であるパラトルエンスルホン酸を０．５ｇ、着色防止剤として５０重量％次亜リン酸水溶液０．４ｇを仕込み、窒素雰囲気下、徐々に１６５℃まで昇温し、１０時間、減圧度２．７ｋＰａで、エステル化反応を行った。９５℃まで冷却し、ケイ酸マグネシウム（協和化学工業（株）製、「キョーワード６００Ｓ」）２．０ｇを加え、３０分間撹拌した。その後、ろ紙（ろ紙ＮＯ．１、アドバンテック製）上に珪藻土を厚さ５ｍｍで敷き、濾過を行いトリメチロールプロパンのラウリン酸トリエステル（Ｄ１−２）を得た。（Ｄ１−２）の酸価は１．５ｍｇＫＯＨ／ｇであった。
【００６１】
＜実施例１〜１３及び比較例１〜４＞
各成分を表１に記載の配合重量部で配合し、実施例１〜１３及び比較例１〜４の合成繊維用処理剤を調整した。
【００６２】
【表１】
2018150665.tif 000002
【００６３】
なお、表１における各成分は以下の通りである。
（Ａ１−１）：製造例１で得た２−デシル−１−テトラデカノールのチオジプロピオン酸ジエステル
（Ａ’１−１）：製造例２で得た２−デシル−１−テトラデカノールのチオジプロピオン酸ジエステル
（Ａ’’１−１）：製造例３で得た２−デシル−１−テトラデカノールのチオジプロピオン酸ジエステル
（Ａ’’’１−１）：製造例４で得た２−デシル−１−テトラデカノールのチオジプロピオン酸ジエステル
（Ａ２−１）：製造例５で得たラウリルアルコールＥＯ３モル付加物のチオジプロピオン酸ジエステル
（Ａ’２−１）：製造例６で得たラウリルアルコールＥＯ３モル付加物のチオジプロピオン酸ジエステル
（Ｃ２−１）：製造例７で得たトリメチロールプロパンＥＯ２４モル付加物のステアリン酸ジエステル
（Ｃ’２−１）：製造例８で得たトリメチロールプロパンＥＯ２４モル付加物のステ
（Ｃ３−１）：製造例９で得た２−エチルヘキシルアルコールＰＯ１４モルＥＯ１２．５モル付加物
（Ｃ３−２）：製造例１０で得たステアリルアルコールＥＯ１３モルＰＯ１０モル付加物
（Ｃ４−１）：製造例１１で得た硬化ヒマシ油ＥＯ２５モル付加物
アリン酸ジエステル
（Ｄ１−１）：製造例１２で得た２−オクチルドデカノールのステアリン酸エステル
（Ｄ’１−１）：製造例１３で得た２−オクチルドデカノールのステアリン酸エステル
（Ｄ１−２）：製造例１４で得たトリメチロールプロパンのラウリン酸トリエステル
（Ｅ１−２）：ジメチルポリシロキサン（信越化学工業（株）製「ＫＦ−４９１７」）
（Ｇ１−１）：イルガノックス２４５
（Ｇ１−２）：イルガノックス５６５
（Ｇ２−１）：牛脂アルキルアミンＥＯ１５モル付加物
【００６４】
表１に記載の実施例１〜１３及び比較例１〜４の合成繊維用処理剤を用い、合成繊維用処理剤の発煙性、油膜強度、タール硬度及び加熱張力変動の評価を行った。結果を表１に示す。
【００６５】
＜発煙性評価方法＞
アルミ製キャップ（直径４０ｍｍ、深さ７ｍｍ）に合成繊維用処理剤０．２ｇを量り取り、柴田科学（株）製の粉塵試験機で２５０℃で一分間加熱後の粉塵量を柴田科学（株）製デジタル粉塵計ＡＰ−６３２Ｔ型にてカウント数（ＣＰＭ）として記録した。なお、値が低いほど、発煙性が良好であることを示す。また、５０００ＣＰＭ未満であれば、発煙がほとんどないと判断できるレベルである。
【００６６】
＜油膜強度評価方法＞
調整した合成繊維用処理剤を市販のナイロンエアバッグ糸（４７０ｄｔｘ）に合成繊維用処理剤（純分）として１．０重量％となるように付着させた試験糸を、温度２５０℃の条件下で摩擦体（表面梨地クロムメッキ、直径５ｃｍ）に初期荷重５００ｇ、糸速度０．５ｍ／ｍｉｎ、接触角１８０°で接触させ、接触後の荷重（ｇ）を東レ式高荷重摩擦測定器により測定した。なお、値が低い程、摩擦が少なく、油膜強度が良好であることを意味し、荷重が６５０ｇ未満であれば断糸及び毛羽がほとんど発生しないことを示す。
【００６７】
＜タール硬度評価方法＞
・サンプル作成
ＳＵＳ製シャーレ（直径５０ｍｍ、深さ１０ｍｍ）に合成繊維用処理剤０．５ｇを量り取り、エスペック（株）製の防爆型循風乾燥機ＳＡＦＥＴＹ  ＯＶＥＮ  ＳＰＨＨ−１０１で２６０℃、ダンパ２５％で５時間焼成した。
・硬度測定
合成繊維用処理剤の加熱劣化物の硬度はＪＩＳ  Ｋ  ５６００−５−４：１９９９「塗料一般試験方法−第５部：塗膜の機械的性質−第４節：引っかき硬度（鉛筆法）」に準拠し手かき法によって測定した。
作成した合成繊維用処理剤の加熱劣化物の硬度を測定した。なお、硬度が低い程、処理剤の加熱劣化物の除去性が良好であることを示す。
【００６８】
＜加熱張力変動評価方法＞
調整した合成繊維用処理剤を市販のナイロンエアバッグ糸（４７０ｄｔｘ）に合成繊維用処理剤（純分）として１．０重量％となるように付着させた試験糸を、温度２５０℃の条件下で摩擦体（表面梨地クロムメッキ、直径５ｃｍ）に初期荷重５００ｇ、糸速度０．５ｍ／ｍｉｎ、接触角１８０°で接触させ、接触後の荷重Ｔ１（ｇ）及び、２４時間走行させた後の荷重Ｔ２（ｇ）を東レ式高荷重摩擦測定器により測定し、加熱張力変動（Ｔ２−Ｔ１）（ｇ）を算出し次の基準で判定した。なお、油膜強度が良好であり、加熱張力変動が小さいほど、長時間使用における断糸及び毛羽が少なくなることを意味し、加熱張力変動が２０ｇ未満であれば、断糸及び毛羽がほとんど発生しないことを意味する。
【００６９】
表１から明らかなように、酸価又は灰分が本発明の範囲外である比較例１〜４の合成繊維用処理剤は、発煙性（比較例２）、油膜強度（比較例１）、タール硬度（比較例４）又は加熱張力変動（比較例３）のいずれかの評価結果が悪く、２５０℃の高温での処理において満足のいくものではないことがわかる。一方、本発明の合成繊維用処理剤（実施例１〜１３）を用いれば、２５０℃の高温での処理において、合成繊維用処理剤の発煙性、油膜強度、タール硬度及び加熱張力変動のすべての評価において問題ない値であることがわかる。したがって、本発明の合成繊維用処理剤は、高温での処理においても、発煙が少なく、延伸ローラー上に蓄積するタールが軟らかいためタールを除去しやすく、長時間紡糸した場合における断糸及び毛羽が少ない合成繊維用処理剤であることがわかる。
【産業上の利用可能性】
【００７０】
本発明の合成繊維用処理剤は、発煙が少なく、延伸ローラー上に蓄積するタールが軟らかいためタールを除去しやすく、長時間紡糸した場合における断糸及び毛羽が少ないので、近年のより紡糸、延伸速度の高速化、延伸ローラー等の加熱体の高温化においても処理剤加熱劣化物の除去性が優れており、毛羽が発生し難く長時間生産を継続でき、掃除周期を延長することが可能であり、特にストレート給油方式のエアバッグ用ナイロン繊維の紡糸、延伸工程に好適に使用できる。